【手続補正書】
【提出日】平成26年1月29日(2014.1.29)
【手続補正１】
【補正対象書類名】特許請求の範囲
【補正対象項目名】全文
【補正方法】変更
【補正の内容】
【特許請求の範囲】
【請求項１】
末端ラクタム化ジイソシアネートおよびアルキレンジオールに由来するポリウレアセグメントを含む、溶融加工処理可能なポリウレアおよび／またはコポリウレアエラストマー。
【請求項２】
前記エラストマーは、
（ａ）末端ラクタム化ジイソシアネート；および
（ｂ）一般式  ＨＯ−Ｒ−ＯＨのアルキレンジオールであって、ここでＲは、１〜２０個の炭素原子を含むアルキレン基である、アルキレンジオール；
を、必要に応じて、触媒の存在下で重合させる工程によって得られ、
ここで該エラストマーの調製において使用される該末端ラクタム化ジイソシアネートは、５重量％未満の残留ラクタムモノマーを含む、
請求項１に記載のエラストマー。
【請求項３】
前記末端ラクタム化ジイソシアネートは、ラクタムモノマー、およびいかなるジフェニル含有ジイソシアネートをも実質的に含まないジイソシアネートに由来し、ここで該ジフェニル含有ジイソシアネートの両方のフェニル環は、パラ置換されているのみである、請求項１に記載のポリウレアエラストマー。
【請求項４】
前記エラストマーは、以下のうちの少なくとも１つ：
（ｃ）前記成分（ｂ）のアルキレンジオールとは異なるポリオールを含む成分に由来する軟質ブロックのうちの１個以上のセグメント；および
（ｄ）ラクタムモノマーに由来する硬質ブロックのうちの１個以上のセグメント
をさらに含む、請求項１に記載のポリウレアエラストマー。
【請求項５】
前記ポリオールは、組成物全体のうちの１５重量％以下を構成し；そして
存在する場合、成分（ｂ）のアルキレンジオールおよび成分（ｃ）のポリオールの合わせた量に対する前記成分（ａ）の末端ラクタム化ジイソシアネートのモル比は、０．７５〜１．２５である、
請求項４に記載のポリウレアエラストマー。
【請求項６】
前記ポリオールは、ポリエーテル、ポリエステル、ポリカーボネート、ポリカプロラクトンまたはこれらの組み合わせを含み、該ポリオール化合物は、２００〜１０，０００の数平均分子量（Ｍｎ）を有する、請求項４に記載のポリウレアエラストマー。
【請求項７】
前記末端ラクタム化ジイソシアネートは、末端カプロラクタム化ヘキサメチレンジイソシアネート、末端カプロラクタム化メチレンジフェニルジイソシアネート、末端カプロラクタム化ジシクロヘキシルメタンジイソシアネート、末端カプロラクタム化トルエンジイソシアネート、またはこれらの組み合わせを含み；そして
前記アルキレンジオールは、エチレングリコール、１，４−ブタンジオール、１，６−ヘキサンジオール、またはこれらの組み合わせを含む、
請求項１に記載のポリウレアエラストマー。
【請求項８】
請求項１に記載のポリウレアエラストマーを含み、以下の１種以上の性能付加剤をさらに含む、組成物であって、
ここで該性能付加剤は、不透明化顔料、着色剤、ミネラル充填剤および／または不活性充填剤、安定剤（光安定剤を含む）、潤滑剤、ＵＶ安定剤、加工処理補助物質、抗酸化剤、抗オゾン化剤、ナノ粒子、ナノチューブ、衝撃改変剤、難燃剤、導電性ポリマー、静電気拡散材、およびこれらの組み合わせを含む、組成物。
【請求項９】
前記必要に応じた触媒が存在し、該触媒は、金属含有カプロラクタメート触媒を含む、請求項２に記載のポリウレアエラストマー。
【請求項１０】
溶融加工処理可能なポリウレアおよび／またはコポリウレアエラストマーを調製するためのプロセスであって、該プロセスは、
Ｉ．（ａ）末端ラクタム化ジイソシアネートおよび（ｂ）アルキレンジオールを、必要に応じて、触媒の存在下で重合させる工程、
を包含し、ここで該アルキレンジオールは、一般式  ＨＯ−Ｒ−ＯＨのアルキレンジオールであり、ここでＲは２〜２０個の炭素原子を含むアルキレン基であり；
該重合は、内部混合装置の中で起こる、
プロセス。
【請求項１１】
前記エラストマーの調製において使用される前記末端ラクタム化ジイソシアネートは、５重量％未満の残留ラクタムモノマーを含む、請求項１０に記載のプロセス。
【請求項１２】
前記重合は、以下のうちの少なくとも１種：
（ｃ）ポリエーテル、ポリエステル、ポリカーボネート、ポリカプロラクトンまたはこれらの組み合わせを含む、前記成分（ａ）のアルキレンジオールとは異なるポリオールであって、ここで該ポリオール化合物は、２００〜１０，０００の数平均分子量（Ｍｎ）を有するポリオール；および
（ｄ）前記コポリウレアエラストマーにおいて１個以上のポリアミド硬質ブロックセグメントを生じるラクタムモノマー、
をさらに含む、請求項１０に記載のプロセス。
【請求項１３】
前記内部混合装置は、１個以上の押し出し成形機を含み；そして
前記プロセスは、必要に応じて、いかなる残留ラクタムモノマーをも得られたエラストマー組成物から除去する工程をさらに包含する、
請求項１０に記載のプロセス。
【請求項１４】
末端ラクタム化ジイソシアネートおよびアルキレンジオールに由来するポリウレアセグメントを含む溶融加工処理可能なポリウレアエラストマーを含む、成形ポリマー物品。
【請求項１５】
前記ポリウレアエラストマーは、
（ａ）末端ラクタム化ジイソシアネート；および
（ｂ）一般式  ＨＯ−Ｒ−ＯＨのアルキレンジオールであって、ここでＲは、１〜２０個の炭素原子を含むアルキレン基である、アルキレンジオール；
を、必要に応じて、触媒の存在下で重合させる工程によって得られ；
ここで該エラストマーの調製において使用される該末端ラクタム化ジイソシアネートは、５重量％未満の残留ラクタムモノマーを含む、請求項１４に記載の成形ポリマー物品。
【手続補正２】
【補正対象書類名】明細書
【補正対象項目名】０００８
【補正方法】変更
【補正の内容】
【０００８】
本発明はまた、本明細書に記載されるエラストマーから調製され得る製造物品に関する。このような物品は、射出成形、圧縮成形および／または押し出し成形によって製造され得る。このような物品は、熱可塑性ポリマーとともに一般に使用される手順および技術を使用して、製造され得る。
本発明は、例えば以下の項目を提供する。
（項目１）
末端ラクタム化ジイソシアネートおよびアルキレンジオールに由来するポリウレアセグメントを含む、溶融加工処理可能なポリウレアおよび／またはコポリウレアエラストマー。
（項目２）
前記エラストマーは、
（ａ）末端ラクタム化ジイソシアネート；および
（ｂ）一般式  ＨＯ−Ｒ−ＯＨのアルキレンジオールであって、ここでＲは、１〜２０個の炭素原子を含むアルキレン基である、アルキレンジオール；
を、必要に応じて、触媒の存在下で重合させる工程によって得られ、
ここで該エラストマーの調製において使用される該末端ラクタム化ジイソシアネートは、５重量％未満の残留ラクタムモノマーを含む、
項目１に記載のエラストマー。
（項目３）
前記末端ラクタム化ジイソシアネートは、ラクタムモノマー、およびいかなるジフェニル含有ジイソシアネートをも実質的に含まないジイソシアネートに由来し、ここで該ジフェニル含有ジイソシアネートの両方のフェニル環は、パラ置換されているのみである、項目１に記載のポリウレアエラストマー。
（項目４）
前記エラストマーは、以下のうちの少なくとも１つ：
（ｃ）前記成分（ｂ）のアルキレンジオールとは異なるポリオールを含む成分に由来する軟質ブロックのうちの１個以上のセグメント；および
（ｄ）ラクタムモノマーに由来する硬質ブロックのうちの１個以上のセグメント
をさらに含む、項目１に記載のポリウレアエラストマー。
（項目５）
前記ポリオールは、組成物全体のうちの１５重量％以下を構成し；そして
存在する場合、成分（ｂ）のアルキレンジオールおよび成分（ｃ）のポリオールの合わせた量に対する前記成分（ａ）の末端ラクタム化ジイソシアネートのモル比は、０．７５〜１．２５である、
項目４に記載のポリウレアエラストマー。
（項目６）
前記ポリオールは、ポリエーテル、ポリエステル、ポリカーボネート、ポリカプロラクトンまたはこれらの組み合わせを含み、該ポリオール化合物は、２００〜１０，０００の数平均分子量（Ｍｎ）を有する、項目４に記載のポリウレアエラストマー。
（項目７）
前記エラストマーの調製において使用されるポリオールは、ポリエーテルポリオールを含む、項目４に記載のポリウレアエラストマー。
（項目８）
前記末端ラクタム化ジイソシアネートは、カプロラクタムで末端化されたアルキレンジイソシアネート、ラウロラクタムで末端化されたアルキレンジイソシアネート、またはこれらの組み合わせを含む、項目２に記載のポリウレアエラストマー。
（項目９）
前記末端ラクタム化ジイソシアネートは、ヘキサメチレンジイソシアネート；３，３’−ジメチルビフェニル−４，４’−ジイソシアネート；ｍ−キシリレンジイソシアネート；ナフタレン−１，５−ジイソシアネート；ビフェニル−３，３’−ジメトキシ−４，４’−ジイソシアネート；トルエンジイソシアネート；イソホロンジイソシアネート；１，４−シクロヘキシルジイソシアネート；デカン−１，１０−ジイソシアネート；ジシクロヘキシルメタン−４，４’−ジイソシアネート；またはこれらの組み合わせに由来する、項目２に記載のポリウレアエラストマー。
（項目１０）
前記アルキレンジオールは、エチレングリコール、１，４−ブタンジオール、１，６−ヘキサンジオール、１，３−プロパンジオール、プロピレングリコール、１，５−ペンタンジオール、１，９−ノナンジオール、１，１０−デカンジオール、１，１２−ドデカンジオール、ヒドロキノンビス（２−ヒドロキシエチル）エーテル、エトキシ化ビスフェノールＡ、またはこれらの組み合わせを含む、項目２に記載のポリウレアエラストマー。
（項目１１）
前記末端ラクタム化ジイソシアネートは、末端カプロラクタム化ヘキサメチレンジイソシアネート、末端カプロラクタム化メチレンジフェニルジイソシアネート、末端カプロラクタム化ジシクロヘキシルメタンジイソシアネート、末端カプロラクタム化トルエンジイソシアネート、またはこれらの組み合わせを含み；そして
前記アルキレンジオールは、エチレングリコール、１，４−ブタンジオール、１，６−ヘキサンジオール、またはこれらの組み合わせを含む、
項目１に記載のポリウレアエラストマー。
（項目１２）
項目１に記載のポリウレアエラストマーを含み、以下の１種以上の性能付加剤をさらに含む、組成物であって、
ここで該性能付加剤は、不透明化顔料、着色剤、ミネラル充填剤および／または不活性充填剤、安定剤（光安定剤を含む）、潤滑剤、ＵＶ安定剤、加工処理補助物質、抗酸化剤、抗オゾン化剤、ナノ粒子、ナノチューブ、衝撃改変剤、難燃剤、導電性ポリマー、静電気拡散材、およびこれらの組み合わせを含む、組成物。
（項目１３）
前記必要に応じた触媒が存在し、該触媒は、金属含有カプロラクタメート触媒を含む、項目２に記載のポリウレアエラストマー。
（項目１４）
溶融加工処理可能なポリウレアおよび／またはコポリウレアエラストマーを調製するためのプロセスであって、該プロセスは、
Ｉ．（ａ）末端ラクタム化ジイソシアネートおよび（ｂ）アルキレンジオールを、必要に応じて、触媒の存在下で重合させる工程、
を包含し、ここで該アルキレンジオールは、一般式  ＨＯ−Ｒ−ＯＨのアルキレンジオールであり、ここでＲは２〜２０個の炭素原子を含むアルキレン基であり；
該重合は、内部混合装置の中で起こる、
プロセス。
（項目１５）
前記エラストマーの調製において使用される前記末端ラクタム化ジイソシアネートは、５重量％未満の残留ラクタムモノマーを含む、項目１４に記載のプロセス。
（項目１６）
前記末端ラクタム化ジイソシアネートは、ラクタムモノマー、およびいかなるジフェニル含有ジイソシアネートをも実質的に含まないジイソシアネートに由来し、ここで該ジフェニル含有ジイソシアネートの両方のフェニル環は、パラ置換されているのみである、項目１４に記載のプロセス。
（項目１７）
前記重合は、以下のうちの少なくとも１種：
（ｃ）ポリエーテル、ポリエステル、ポリカーボネート、ポリカプロラクトンまたはこれらの組み合わせを含む、前記成分（ａ）のアルキレンジオールとは異なるポリオールであって、ここで該ポリオール化合物は、２００〜１０，０００の数平均分子量（Ｍｎ）を有するポリオール；および
（ｄ）前記コポリウレアエラストマーにおいて１個以上のポリアミド硬質ブロックセグメントを生じるラクタムモノマー、
をさらに含む、項目１２に記載のプロセス。
（項目１８）
前記必要に応じた触媒が存在し、触媒不活性化因子は、得られたポリマーに必要に応じて添加され；該触媒は、金属含有カプロラクタメート触媒を含む、項目１２に記載のプロセス。
（項目１９）
１種以上の性能付加剤は、前記重合の間および／または後に添加され、前記エラストマーおよび該１種以上の性能付加剤を含む組成物を生じ；
ここで該性能付加剤は、不透明化顔料、着色剤、ミネラル充填剤および／または不活性充填剤、安定剤（光安定剤を含む）、潤滑剤、ＵＶ安定剤、加工処理補助物質、抗酸化剤、抗オゾン化剤、ナノ粒子、ナノチューブ、衝撃改変剤、難燃剤、導電性ポリマー、静電気拡散材、およびこれらの組み合わせを含む、項目１２に記載のプロセス。
（項目２０）
前記内部混合装置は、１個以上の押し出し成形機を含み；そして
前記プロセスは、必要に応じて、いかなる残留ラクタムモノマーをも得られたエラストマー組成物から除去する工程をさらに包含する、
項目１２に記載のプロセス。
（項目２１）
前記内部混合装置は、１個以上のツインスクリュー押し出し成形機を含む、項目２０に記載のプロセス。
（項目２２）
末端ラクタム化ジイソシアネートおよびアルキレンジオールに由来するポリウレアセグメントを含む溶融加工処理可能なポリウレアエラストマーを含む、成形ポリマー物品。
（項目２３）
前記ポリウレアエラストマーは、
（ａ）末端ラクタム化ジイソシアネート；および
（ｂ）一般式  ＨＯ−Ｒ−ＯＨのアルキレンジオールであって、ここでＲは、１〜２０個の炭素原子を含むアルキレン基である、アルキレンジオール；
を、必要に応じて、触媒の存在下で重合させる工程によって得られ；
ここで該エラストマーの調製において使用される該末端ラクタム化ジイソシアネートは、５重量％未満の残留ラクタムモノマーを含む、項目２２に記載の成形ポリマー物品。
（項目２４）
前記末端ラクタム化ジイソシアネートは、ラクタムモノマー、およびいかなるジフェニル含有ジイソシアネートをも実質的に含まないジイソシアネートに由来し、ここで該ジフェニル含有ジイソシアネートの両方のフェニル環は、パラ置換されているのみである、項目２２〜２３のいずれかに記載の成形ポリマー物品。